【手続補正書】
【提出日】平成31年1月24日(2019.1.24)
【手続補正１】
【補正対象書類名】特許請求の範囲
【補正対象項目名】請求項２
【補正方法】変更
【補正の内容】
【請求項２】
下記の（１）から（６）を満たす請求項１に記載の医療用織物。
（１）織物の引裂強力が４０Ｎ以上
（２）洗濯・滅菌処理７５回後の織物の引裂強力が１０Ｎ以上 
（３）織物の耐水圧が７５００ｋＰａ以上    
（４）洗濯・滅菌処理７５回後の織物の耐水圧が４９００ｋＰａ以上
（５）通気性が、1ｃｍ３／ｃｍ２・ｓｅｃ以下
（６）洗濯・滅菌処理７５回後の織物の通気性が、４ｃｍ３／ｃｍ２・ｓｅｃ未満
【手続補正２】
【補正対象書類名】明細書
【補正対象項目名】０００６
【補正方法】変更
【補正の内容】
【０００６】
すなわち、本発明は、単糸繊度２．０ｄｔｅｘ以下、強度５．５ｃＮ／ｄｔｅｘ以上、伸度２０〜４０％のポリエステル原糸を７５質量％以上用いて得た織物であり、式１に示すカバーファクター（ＣＦ）が２６００以上である医療用織物を第１の要旨とする。
カバーファクター（ＣＦ） ＝Ｔ×（ＤＴ）１／２＋Ｗ×（ＤＷ）１／２・・・式１
ここで、Ｔ及びＷはそれぞれ織物の経密度及び緯密度（本／２．５４ｃｍ）を示し、ＤＴ及びＤＷはそれぞれ織物を構成する経糸および緯糸の太さ（ｄｔｅｘ）を示す。
また、上記医療用織物において、織物の引裂強力が４０Ｎ以上、洗濯・滅菌処理７５回後の織物の引裂強力が１０Ｎ以上 、織物の耐水圧が７５００ｋＰａ以上、洗濯・滅菌処理７５回後の織物の耐水圧が４９００ｋＰａ以上、通気性が、１ｃｍ３／ｃｍ２・ｓｅｃ以下、洗濯・滅菌処理７５回後の織物の通気性が、４ｃｍ３／ｃｍ２・ｓｅｃ未満である上記医療用織物を第２の要旨とする。
織物組織が、平織又は綾織である上記医療用織物を第３の要旨とする。
単糸繊度２．０ｄｔｅｘ以下、強度５．５ｃＮ／ｄｔｅｘ以上のポリエステル原糸からなる糸を７５質量％以上用いて製織した後、カレンダー加工を施して製造する上記医療用織物の製造方法を第４の要旨とする。
単糸繊度２．０ｄｔｅｘ以下、強度５．５ｃＮ／ｄｔｅｘ以上のポリエステル原糸からなる糸を７５質量％以上用いて製織した後、撥水処理を施して製造する上記医療用織物の製造方法を第５の要旨とする。
【手続補正３】
【補正対象書類名】明細書
【補正対象項目名】００１１
【補正方法】変更
【補正の内容】
【００１１】
前記ポリエステル原糸に使用されるポリエステル樹脂としては、ポリエチレンテレフタレート（ＰＥＴ）、ポリブチレンテレフタレート（ＰＢＴ）、ポリテトラメチレンテレフタレート（ＰＴＴ）などの芳香族ポリエステル樹脂が好適に挙げられる。コスト等の点からは、ＰＥＴが特に好適である。
尚、ポリエステル原糸に用いるポリエステル樹脂としては、ホモポリエステル、第３成分を共重合した共重合ポリエステルのいずれでもよいが、好ましくは、ホモポリエステルである。
好適な共重合成分としては、５−スルホイソフタル酸塩やポリエチレングリコール、ビスフェノールＡ等が挙げられる。
本発明におけるポリエステル原糸の特に好適な樹脂としては、エチレンテレフタレート単位を９５％以上繰り返すＰＥＴが挙げられる。
【手続補正４】
【補正対象書類名】明細書
【補正対象項目名】００３９
【補正方法】変更
【補正の内容】
【００３９】
以下に実施例を挙げて本発明を具体的に説明する。なお、本発明は以下に述べる実施例に限定されるものではない。なお、実施例及び比較例中の測定方法及び評価は以下の通りとした。
Ａ．破断強度、破断伸度
ＪＩＳ  Ｌ  １０１３に準じ、島津製作所製のＡＧＳ−１ＫＮＧオートグラフ引張試験機を用い、試料糸長２０ｃｍ、定速引張速度２０ｃｍ／ｍｉｎの条件で測定する。荷重−伸び曲線での荷重の最高値を繊度で除した値を破断強度（ｃＮ／ｄｔｅｘ）とし、そのときの伸び率を破断伸度（％）とする。
Ｂ．極限粘度（ＩＶ）
ウベローデ型粘度管を使用し、サンプルをフェノール：テトラクロロエタン＝６：４の混合溶媒、溶解時間８０℃×１時間で溶解し、測定温度２０℃の下で測定し、極限粘度ＩＶ（ｄｌ／ｇ）を得た。
Ｂ．引裂強力
織物の引裂き強力は、ＪＩＳ  Ｌ  １０９６  ８．１７．４に規定されている引裂強さＤ法（ペンジュラム法）に準拠して、経緯の両方向において測定した。
Ｃ．耐水圧
織物の耐水圧は、ＪＩＳ  Ｌ  １０９２  ７．１．１に規定されている耐水度試験（静水圧）Ａ法（低水圧法）に準拠して測定した。
Ｄ．通気性
織物の通気性は、ＪＩＳ  Ｌ  １０９６  ８．２６．１に規定されている通気性Ａ法（フラジール形法）に準拠して測定した。
Ｅ．洗濯・滅菌耐久性
洗濯・滅菌処理７５回後の織物の通気性、耐水圧及び引裂強力を測定し耐久性を評価した。
洗濯・滅菌処理７５回後とは、洗濯−脱水−撥水加工−脱水−滅菌処理−脱水−乾燥の工程を洗濯・滅菌処理の１サイクルとし、７５サイクル実施後である。
尚、洗濯は、ＪＩＳ  Ｌ  １０９６  ８．３９．５に規定されているＦ−３法（高温ワッシャ法）に準拠して実施する。撥水加工は、４質量％フッ素系撥水剤（旭ガラス（株）製アサヒガードＬＳ３８０Ｋ）、浸透剤無しで５分間浸漬し脱水する。滅菌処理は１３４℃、１８分間のオートクレーブにより実施する。乾燥は１３０℃で、タンブラー乾燥機により実施する。
【手続補正５】
【補正対象書類名】明細書
【補正対象項目名】００４０
【補正方法】変更
【補正の内容】
【００４０】
〔実施例１〕
極限粘度ＩＶ＝０．８５ｄｌ／ｇのポリエチレンテレフタレート樹脂を紡糸温度３００℃にて、エクストルーダーにて溶融させ、７２Ｈ×２の口金よりポリマーを押し出して、未延伸ボビンを採取し、延伸工程にて、予熱ヒーター７８℃、熱セット温度１７２℃にて延伸し、８４ｄｔｅｘ／７２ｆの延伸糸（原糸Ａ）を得た。
経糸は、原糸Ａと、２２ｄｔｅｘ／６ｆのポリエステル系導電糸に原糸Ａをカバリングしたカバリング糸とを１９本：１本の割合で使用し、緯糸は原糸Ａの２本双糸を使用し、経密度１８５本／２．５４ｃｍ、緯密度８０本／２．５４ｃｍで、図１に示す組織で製織し、生機を得た。得られた生機を、精練、リラックス、プレセット、染色（分散染料）した。次いで、得られた生地に、フッ素の撥水剤４質量％（旭ガラス株式会社製アサヒガードＬＳ３８０Ｋ）を、浸透剤としてイソプロピルアルコール３質量％を用いて、浸漬法にて撥水処理を行なった後、１８０℃、４．５ＭＰａの条件で片面カレンダー加工を行い、医療用織物（経密度：２００本／２．５４ｃｍ、緯密度：８６本／２．５４ｃｍ、ＣＦ：２９５９）を得た。
【手続補正６】
【補正対象書類名】明細書
【補正対象項目名】００４３
【補正方法】変更
【補正の内容】
【００４３】
〔実施例４〕
極限粘度ＩＶが０．６８ｄｌ／ｇのポリエチレンテレフタレート樹脂を紡糸温度２８５℃にて、エクストルーダーにて溶融させ、４８Ｈ×２の口金よりポリマーを押し出して、未延伸ボビンを採取し、延伸工程にて、予熱ヒーター７８℃、熱セット温度１７２℃にて延伸し、７４ｄｔｅｘ／４８ｆの延伸糸（原糸Ｂ）を得た。経糸は、原糸Ｂと、２２ｄｔｅｘ／６ｆのポリエステル系導電糸に原糸Ｂをカバリングしたカバリング糸とを１９本：１本の割合で使用し、緯糸は原糸Ａの２本双糸を使用し、経密度１９２本／２．５４ｃｍ、緯密度８２本／２．５４ｃｍで、図１に示す組織で製織し、生機を得た。これ以降は実施例１と同様に加工を実施し、医療用織物（経密度：２０６本／２．５４ｃｍ、緯密度：８６本／２．５４ｃｍ、ＣＦ：２８３１）を得た。
【手続補正７】
【補正対象書類名】明細書
【補正対象項目名】００４５
【補正方法】変更
【補正の内容】
【００４５】
〔比較例１〕
極限粘度ＩＶが０．６２ｄｌ／ｇのポリエチレンテレフタレート樹脂を紡糸温度２８０℃にて、エクストルーダーにて溶融させ、７２Ｈ×２の口金よりポリマーを押し出して、未延伸ボビンを採取し、延伸工程にて、予熱ヒーター７８℃、熱セット温度１７２℃にて延伸し、８４ｄｔｅｘ／７２ｆの延伸糸（原糸Ｃ）を得た。
原糸Ａを原糸Ｃとする以外は実施例１と同様に医療用織物を得た。